"下記化学式1で表示されるヘテロ環化合物:前記式中、X1は、炭素数1ないし50の置換または非置換のアルキル基、炭素数3ないし50の置換または非置換のシクロアルキル基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、または炭素数6ないし60の置換または非置換の縮合多環基を表し、R1ないしR8は、それぞれ独立して水素原子、重水素原子、炭素数1ないし50の置換または非置換のアルキル基、炭素数3ないし50の置換または非置換のシクロアルキル基、炭素数1ないし50の置換または非置換のアルコキシ基、炭素数5ないし50の置換または非置換のアリールオキシ基、炭素数5ないし50の置換または非置換のアリールチオール基、炭素数5ないし60の置換または非置換のアリール基、炭素数3ないし60の置換または非置換のヘテロアリール基、炭素数6ないし60の置換または非置換の縮合多環基、ハロゲン原子、シアノ基、ニトロ基、ヒドロキシ基またはカルボキシ基を表し、R1ないしR8は、隣接する置換基の1組が互いに結合して芳香環を形成できる。下記化学式2で表示されるヘテロ環化合物:前記式中、X2は、炭素数1ないし50の置換または非置換のアルキル基、炭素数3ないし50の置換または非置換のシクロアルキル基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、または炭素数6ないし60の置換または非置換の縮合多環基を表し、R9ないしR16は、それぞれ独立して水素原子、重水素原子、炭素数1ないし50の置換または非置換のアルキル基、炭素数3ないし50の置換または非置換のシクロアルキル基、炭素数1ないし50の置換または非置換のアルコキシ基、炭素数5ないし50の置換または非置換のアリールオキシ基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、炭素数6ないし60の置換または非置換の縮合多環基、ハロゲン原子、シアノ基、ニトロ基、ヒドロキシ基またはカルボキシ基を表し、R9ないしR16は、隣接する置換基の1組が互いに結合して芳香環を形成できる。前記R1、R2、R5、R9、R10またはR13は、アリール基である請求項1または2に記載のヘテロ環化合物。前記R1、R2、R5、R9、R10またはR13は、非置換されたフェニル基、ナフチル基、ビフェニル基、ターフェニル基、アントラセン基、フルオレニル基及びピレン基から選択される1ないし4環のアリール基、炭素数3ないし60の非置換されたヘテロアリール基、または炭素数5ないし50のアリールアミン基または;C1-C5アルキル基、C1-C5アルコキシ基、シアノ基、アミン基、フェノキシ基、フェニル基またはハロゲン基で置換されたフェニル基、ナフチル基、ビフェニル基、ターフェニル基、アントラセン基、フルオレニル基及びピレン基から選択される1ないし4環のアリール基、C1-C5アルキル基、C1-C5アルコキシ基、シアノ基、アミン基、フェノキシ基、フェニル基、ハロゲン基またはC3-C10ヘテロアリール基で置換された炭素数3ないし60のヘテロアリール基、またはC1-C5アルキル基、C1-C5アルコキシ基、シアノ基、アミン基、フェノキシ基、フェニル基またはハロゲン基で置換された炭素数5ないし50のアリールアミン基である請求項1または2に記載のヘテロ環化合物。前記X1またはX2は、非置換されたフェニル基、ナフチル基、ビフェニル基、ターフェニル基、アントラセン基、フルオレニル基及びピレン基から選択される1ないし4環のアリール基、または炭素数3ないし60の非置換されたヘテロアリール基または;C1-C5アルキル基、C1-C5アルコキシ基、シアノ基、アミン基、フェノキシ基、フェニル基、ハロゲン基または置換されたC3-C10ヘテロアリール基で置換されたフェニル基、ナフチル基、ビフェニル基、ターフェニル基、アントラセン基、フルオレニル基及びピレン基から選択される1ないし4環のアリール基、またはC1-C5アルキル基、C1-C5アルコキシ基、シアノ基、アミン基、フェノキシ基、フェニル基、ハロゲン基またはC3-C10ヘテロアリール基で置換された炭素数3ないし60のヘテロアリール基である請求項1または2に記載のヘテロ環化合物。前記R1、R2、R9またはR10は、それぞれ独立してメチル基またはフェニル基である請求項1または2に記載のヘテロ環化合物。前記化学式1または化学式2の化合物は、下記化合物のうち一つである請求項1または2に記載のヘテロ環化合物:第1電極と、第2電極と、前記第1電極と第2電極との間に介された有機膜と、を備える有機発光素子であって、前記有機膜の少なくとも一つの層は、請求項1または2に記載の化合物を含む有機発光素子。前記有機発光素子の有機膜は、電子注入層、電子輸送層、または電子注入機能及び電子輸送機能を同時に持つ単一膜である請求項8に記載の有機発光素子。前記電子輸送層、または電子注入機能及び電子輸送機能を同時に持つ単一膜と、該電子輸送性有機物質及び金属含有物質を含む請求項9に記載の有機発光素子。前記金属含有物質がLi錯体を含む請求項10に記載の有機発光素子。前記有機発光素子の有機膜は発光層である請求項8に記載の有機発光素子。前記有機発光素子の有機膜は発光層であり、前記化合物は蛍光または燐光ホストとして使われる請求項8に記載の有機発光素子。前記有機発光素子の有機膜は発光層であり、前記化合物は蛍光ドーパントとして使われる請求項8に記載の有機発光素子。前記有機発光素子の有機膜は、発光層、電子注入層または電子輸送層を含み、前記発光層は、アントラセン化合物、アリールアミン化合物またはスチリル化合物を含む請求項8に記載の有機発光素子。前記有機発光素子の有機膜は、発光層、電子注入層または電子輸送層を含み、前記発光層の赤色発光層、緑色発光層、青色発光層または白色発光層は、燐光化合物を含む請求項8に記載の有機発光素子。前記有機発光素子の有機膜は、正孔注入層、正孔輸送層、正孔注入層及び正孔輸送機能を同時に持つ機能層、電子阻止層、発光層、正孔阻止層、電子輸送層及び電子注入層からなる群から選択された一つ以上の層をさらに含む請求項8に記載の有機発光素子。前記正孔注入層前記正孔輸送層または前記正孔注入機能及び正孔輸送機能を同時に持つ機能層のうち少なくとも一つは、電荷生成物質をさらに含む請求項17に記載の有機発光素子。前記電子輸送層は、電子輸送性有機物質及び金属含有物質を含むことを特徴とする請求項17に記載の有機発光素子。前記金属含有物質はLi錯体を含む請求項19に記載の有機発光素子。前記有機発光素子は、第1電極/正孔注入層/発光層/第2電極、第1電極/正孔注入層/正孔輸送層/発光層/電子輸送層/第2電極または第1電極/正孔注入層/正孔輸送層/発光層/電子輸送層/電子注入層/第2電極構造を持つ請求項17に記載の有機発光素子。請求項8に記載の有機発光素子を備え、前記有機発光素子の一つ以上の層は、前記化合物を使用してウェット工程で形成される有機発光素子。請求項8に記載の有機発光素子を備え、前記有機発光素子の第1電極は、薄膜トランジスタのソース電極またはドレイン電極と電気的に連結された平板表示装置。本発明の一態様は、改善された電気的特性、電荷輸送能及び発光能を持つヘテロ環化合物を提供することである。本発明の他の態様は、前記ヘテロ環化合物を含む有機発光素子を提供することである。本発明のさらに他の態様は、前記有機発光素子を備える平板表示装置を提供することである。本発明のさらに他の態様は、前記有機発光素子の一つ以上の層が、前記ヘテロ環化合物を使用してウェット工程で形成される有機発光素子を提供することである。本発明の一態様によって、下記化学式1で表示されるヘテロ環化合物が提供される。前記式中、X1は、炭素数1ないし50の置換または非置換のアルキル基、炭素数3ないし50の置換または非置換のシクロアルキル基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、または炭素数6ないし60の置換または非置換の縮合多環基を表し、R1ないしR8は、それぞれ独立して水素原子、重水素原子、炭素数1ないし50の置換または非置換のアルキル基、炭素数3ないし50の置換または非置換のシクロアルキル基、炭素数1ないし50の置換または非置換のアルコキシ基、炭素数5ないし50の置換または非置換のアリールオキシ基、炭素数5ないし50の置換または非置換のアリールチオール基、炭素数5ないし60の置換または非置換のアリール基、炭素数3ないし60の置換または非置換のヘテロアリール基、炭素数6ないし60の置換または非置換の縮合多環基、ハロゲン原子、シアノ基、ニトロ基、ヒドロキシ基またはカルボキシ基を表し、R1ないしR8は、隣接する置換基の1組が互いに結合して芳香環を形成できる。本発明の一態様によって、下記化学式2で表示されるヘテロ環化合物が提供される。前記式中、X2は、炭素数1ないし50の置換または非置換のアルキル基、炭素数3ないし50の置換または非置換のシクロアルキル基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、または炭素数6ないし60の置換または非置換の縮合多環基を表し、R9ないしR16は、それぞれ独立して水素原子、重水素原子、炭素数1ないし50の置換または非置換のアルキル基、炭素数3ないし50の置換または非置換のシクロアルキル基、炭素数1ないし50の置換または非置換のアルコキシ基、炭素数5ないし50の置換または非置換のアリールオキシ基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、炭素数6ないし60の置換または非置換の縮合多環基、ハロゲン原子、シアノ基、ニトロ基、ヒドロキシ基またはカルボキシ基を表し、R9ないしR16は、隣接する置換基の1組が互いに結合して芳香環を形成できる。本発明の一実施形態によれば、前記R1、R2、R5、R9、R10またはR13は、アリール基である。本発明の一実施形態によれば、前記R1、R2、R5、R9、R10またはR13は、非置換されたフェニル基、ナフチル基、ビフェニル基、ターフェニル基、アントラセン基、フルオレニル基及びピレン基から選択される1ないし4環のアリール基、炭素数3ないし60の非置換されたヘテロアリール基、または炭素数5ないし50のアリールアミン基または;C1-C5アルキル基、C1-C5アルコキシ基、シアノ基、アミン基、フェノキシ基、フェニル基またはハロゲン基で置換されたフェニル基、ナフチル基、ビフェニル基、ターフェニル基、アントラセン基、フルオレニル基及びピレン基から選択される1ないし4環のアリール基、C1-C5アルキル基、C1-C5アルコキシ基、シアノ基、アミン基、フェノキシ基、フェニル基、ハロゲン基またはC3-C10ヘテロアリール基で置換された炭素数3ないし60のヘテロアリール基、またはC1-C5アルキル基、C1-C5アルコキシ基、シアノ基、アミン基、フェノキシ基、フェニル基またはハロゲン基で置換された炭素数5ないし50のアリールアミン基である。本発明の一実施形態によれば、前記X1またはX2は、非置換されたフェニル基、ナフチル基、ビフェニル基、ターフェニル基、アントラセン基、フルオレニル基及びピレン基から選択される1ないし4環のアリール基、または炭素数3ないし60の非置換されたヘテロアリール基または;C1-C5アルキル基、C1-C5アルコキシ基、シアノ基、アミン基、フェノキシ基、フェニル基、ハロゲン基または置換されたC3-C10ヘテロアリール基で置換されたフェニル基、ナフチル基、ビフェニル基、ターフェニル基、アントラセン基、フルオレニル基及びピレン基から選択される1ないし4環のアリール基、またはC1-C5アルキル基、C1-C5アルコキシ基、シアノ基、アミン基、フェノキシ基、フェニル基、ハロゲン基またはC3-C10ヘテロアリール基で置換された炭素数3ないし60のヘテロアリール基である。本発明の一実施形態によれば、前記R1、R2、R9またはR10は、それぞれ独立してメチル基またはフェニル基である。本発明の一実施形態によれば、前記化学式1または化学式2の化合物は、下記化合物のうち一つである。本発明の他の態様によって、第1電極と、第2電極と、前記第1電極と第2電極との間に介された有機膜と、を備える有機発光素子であって、前記有機膜の少なくとも一つの層が、前記化学式1または前記化学式2のヘテロ環化合物を含む有機発光素子が提供される。本発明の一実施形態によれば、前記有機発光素子の有機膜は、電子注入層または電子輸送層である。本発明の一実施形態によれば、前記有機発光素子の有機膜は、電子注入機能及び電子輸送機能を同時に持つ単一膜である。本発明の一実施形態によれば、前記有機発光素子の有機膜は発光層である。本発明の一実施形態によれば、前記有機発光素子の有機膜は発光層であり、前記化学式1または前記化学式1のヘテロ環化合物は、蛍光または燐光ホストとして使われる。本発明の一実施形態によれば、前記有機発光素子の有機膜は発光層であり、前記化合物は蛍光ドーパントとして使われる。本発明の一実施形態によれば、前記有機発光素子の有機膜は、発光層、電子注入層または電子輸送層を含み、前記発光層は、アントラセン化合物、アリールアミン化合物またはスチリル化合物を含む。本発明の一実施形態によれば、前記有機発光素子の有機膜は、発光層、電子注入層または電子輸送層を含み、前記発光層の赤色発光層、緑色発光層、青色発光層または白色発光層は、燐光化合物を含む。本発明の一実施形態によれば、前記有機発光素子の有機膜は、正孔注入層、正孔輸送層、電子阻止層、発光層、正孔阻止層、電子輸送層及び電子注入層からなる群から選択された一つ以上の層をさらに含む。本発明の一実施形態によれば、前記有機発光素子は、第1電極/正孔注入層/発光層/第2電極、第1電極/正孔注入層/正孔輸送層/発光層/電子輸送層/第2電極または第1電極/正孔注入層/正孔輸送層/発光層/電子輸送層/電子注入層/第2電極構造を持つ。本発明のさらに他の態様によって、かかる有機発光素子を備え、前記有機発光素子の一つ以上の層は、前記化合物を使用してウェット工程で形成される有機発光素子が提供される。本発明のさらに他の態様によって、かかる有機発光素子を備え、前記有機発光素子の第1電極は、薄膜トランジスタのソース電極またはドレイン電極と電気的に連結された平板表示装置が提供される。本発明の一実施形態によるヘテロ環化合物は、電気的特性、電荷輸送能に優れ、かつ発光能を持ってガラス転移温度Tgが高くて結晶化を防止できる材料であって、赤色、緑色、青色、白色などのほぼ全てのカラーの蛍光と燐光素子に好適な電子輸送材料または赤色、緑色、青色、白色の発光材料として有用であり、これを利用して高効率、低電圧、高輝度、長寿命の有機発光素子を製作できる。以下、本発明を詳細に説明する。本発明の一実施形態によるヘテロ環化合物は、下記化学式1で表示されうる。前記式中、X1は、炭素数1ないし50の置換または非置換のアルキル基、炭素数3ないし50の置換または非置換のシクロアルキル基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、または炭素数6ないし60の置換または非置換の縮合多環基を表し、R1ないしR8は、それぞれ独立して水素原子、重水素原子、炭素数1ないし50の置換または非置換のアルキル基、炭素数3ないし50の置換または非置換のシクロアルキル基、炭素数1ないし50の置換または非置換のアルコキシ基、炭素数5ないし50の置換または非置換のアリールオキシ基、炭素数5ないし50の置換または非置換のアリールチオール基、炭素数5ないし60の置換または非置換のアリール基、炭素数3ないし60の置換または非置換のヘテロアリール基、炭素数6ないし60の置換または非置換の縮合多環基、ハロゲン原子、シアノ基、ニトロ基、ヒドロキシ基またはカルボキシ基を表し、R1ないしR8は、隣接する置換基の1組が互いに結合して芳香環を形成できる。本発明の他の一実施形態によるヘテロ環化合物は、下記化学式2で表示されうる。前記式中、X2は、炭素数1ないし50の置換または非置換のアルキル基、炭素数3ないし50の置換または非置換のシクロアルキル基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、または炭素数6ないし60の置換または非置換の縮合多環基を表し、R9ないしR16は、それぞれ独立して水素原子、重水素原子、炭素数1ないし50の置換または非置換のアルキル基、炭素数3ないし50の置換または非置換のシクロアルキル基、炭素数1ないし50の置換または非置換のアルコキシ基、炭素数5ないし50の置換または非置換のアリールオキシ基、炭素数5ないし50の置換または非置換のアリールチオール基、炭素数5ないし60の置換または非置換のアリール基、炭素数5ないし60のアリール基で置換されたアミノ基、炭素数3ないし60の置換または非置換のヘテロアリール基、炭素数6ないし60の置換または非置換の縮合多環基、ハロゲン原子、シアノ基、ニトロ基、ヒドロキシ基またはカルボキシ基を表し、R9ないしR16は、隣接する置換基の1組が互いに結合して芳香環を形成できる。有機発光素子を構成する発光層や、電子輸送層材料として公知の物質であるAlq3、TPBI2,2,2-1,3,5-フェニレントリス1-フェニル-1H-ベンズイミダゾール、PBD2-ビフェニル-4-イル-5-4-tert-ブチル-フェニル-[1,3,4]オキサジアゾール、PF-6Pパーフルオロ化合物、PyPySPyPy2,5-bis6-2,2-ビピリジル-1,1-ジメチル-3,4-ジフェニルシロールなどがよく知られているが、これまで知られた材料からなる有機発光素子は、寿命、効率及び消費電力特性面で満足されておらず、改善の余地が多い。ナフタレン基及びインドール基が化学式1または化学式2のように融合されたヘテロ環を含有する化合物は、ヘテロ環の導入でガラス転移温度Tgや融点が高い。したがって、電界発光時における有機層中、有機層間ないし有機層と金属電極との間に発生するジュール熱に対する耐熱性及び高温環境下での耐性が増大する。かかる発明による化学式1または2のヘテロ環化合物を利用して製造された有機電界発光素子は、保存時及び駆動時の耐久性が高い。またフルオレン基などの置換基の導入でフィルム状態の分子膜状態が改善されて有機電界発光素子の特性を向上させるという長所がある。前記化学式1及び化学式2の化合物の置換基について、さらに詳細に説明する。前記式中、R1、R2、R5、R9、R10またはR13はアリール基であり、前記アリール基は、後述するC1-C50アルキル基の置換基と同じ置換基で置換されたアリール基でありうる。さらに具体的には、前記式中、R1、R2、R5、R9、R10またはR13は、非置換されたフェニル基、ナフチル基、ビフェニル基、ターフェニル基、アントラセン基、フルオレニル基及びピレン基から選択される1ないし4環のアリール基、炭素数3ないし60の非置換されたヘテロアリール基、または炭素数5ないし50のアリールアミン基または;C1-C5アルキル基、C1-C5アルコキシ基、シアノ基、アミン基、フェノキシ基、フェニル基またはハロゲン基で置換されたフェニル基、ナフチル基、ビフェニル基、ターフェニル基、アントラセン基、フルオレニル基及びピレン基から選択される1ないし4環のアリール基、C1-C5アルキル基、C1-C5アルコキシ基、シアノ基、アミン基、フェノキシ基、フェニル基、ハロゲン基またはC3-C10ヘテロアリール基で置換された炭素数3ないし60のヘテロアリール基、またはC1-C5アルキル基、C1-C5アルコキシ基、シアノ基、アミン基、フェノキシ基、フェニル基またはハロゲン基で置換された炭素数5ないし50のアリールアミン基でありうる。前記式中、X1またはX2は、非置換されたフェニル基、ナフチル基、ビフェニル基、ターフェニル基、アントラセン基、フルオレニル基及びピレン基から選択される1ないし4環のアリール基、または炭素数3ないし60の非置換されたヘテロアリール基または;C1-C5アルキル基、C1-C5アルコキシ基、シアノ基、アミン基、フェノキシ基、フェニル基、ハロゲン基またはC3-C10ヘテロアリール基で置換されたフェニル基、ナフチル基、ビフェニル基、ターフェニル基、アントラセン基、フルオレニル基及びピレン基から選択される1ないし4環のアリール基、またはC1-C5アルキル基、C1-C5アルコキシ基、シアノ基、アミン基、フェノキシ基、フェニル基、ハロゲン基またはC3-C10ヘテロアリール基で置換された炭素数3ないし60のヘテロアリール基でありうる。前記式中、R1、R2、R9またはR10は、それぞれ独立してメチル基またはフェニル基でありうる。以下、本発明の化学式で使われたグループのうち、代表的なグループの定義を説明すれば、次の通りである。置換基を限定する炭素数は非制限的なものであって、置換基の特性を限定しない前記化学式で、非置換されたC1-C50アルキル基は直鎖状及び分枝状であり、その非制限的な例には、メチル、エチル、プロピル、イソブチル、sec-ブチル、ペンチル、イソアミル、ヘキシル、ヘプチル、オクチル、ノナニル、ドデシルなどを挙げることができ、前記アルキル基のうち一つ以上の水素原子は、重水素原子、ハロゲン原子、ヒドロキシ基、ニトロ基、シアノ基、アミノ基、アミジノ基、ヒドラジン、ヒドラゾン、カルボキシル基やその塩、スルホン酸基やその塩、燐酸やその塩、またはC1-C10アルキル基、C1-C10アルコキシ基、C2-C10アルケニル基、C2-C10アルキニル基、C6-C16アリール基、またはC3-C16ヘテロアリール基で置換できる。前記化学式で、非置換されたC3-C50シクロアルキル基は、炭素数3ないし50の環状のアルキル基を意味し、前記シクロアルキル基のうち一つ以上の水素原子は、前述したC1-C50アルキル基の置換基と同じ置換基で置換できる。前記化学式で、炭素数1ないし50の非置換されたアルコキシ基とは、-OAここで、Aは、前述したような、非置換されたC1-C50アルキル基であるの構造を持つグループであって、その非制限的な例として、メトキシ、エトキシ、プロポキシ、イソプロピルオキシ、ブトキシ、ペントキシ、などを挙げることができる。これらアルコキシ基中少なくとも一つ以上の水素原子は前述したアルキル基の場合と同じの置換基で置換できる。前記化学式中、非置換されたC5-C60アリール基は、一つ以上の環を含む炭素環芳香族システムを意味し、2以上の環を持つ場合、互いに融合されるか、または単一結合などを通じて連結されうる。アリールという用語は、フェニル、ナフチル、アントラセニルのような芳香族システムを含む。また、前記アリール基のうち一つ以上の水素原子は、前述したC1-C50アルキル基の置換基と同じ置換基で置換できる。置換または非置換されたC5-C60アリール基の例には、フェニル基、C1-C10アルキルフェニル基例えば、エチルフェニル基、ハロフェニル基例えば、o-、m-及びp-フルオロフェニル基、ジクロロフェニル基、シアノフェニル基、ジシアノフェニル基、トリフルオロメトキシフェニル基、ビフェニル基、ハロビフェニル基、シアノビフェニル基、C1-C10アルキルビフェニル基、C1-C10アルコキシビフェニル基、o-、m-、及びp-トリル基、o-、m-及びp-クメニル基、メシチル基、フェノキシフェニル基、α,α-ジメチルベンゼンフェニル基、N,N-ジメチルアミノフェニル基、N,N-ジフェニルアミノフェニル基、ペンタレニル基、インデニル基、ナフチル基、ハロナフチル基例えば、フルオロナフチル基、C1-C10アルキルナフチル基例えば、メチルナフチル基、C1-C10アルコキシナフチル基例えば、メトキシナフチル基、シアノナフチル基、アントラセニル基、アズレニル基、ヘプタレニル基、アセナフチレニル基、フェナレニル基、フルオレニル基、アントラキノリル基、メチルアントリル基、フェナントリル基、トリフェニレン基、ピレニル基、クリセニル基、エチル-クリセニル基、ピセニル基、ペリレニル基、クロロペリレニル基、ペンタフェニル基、ペンタセニル基、テトラフェニレニル基、ヘキサフェニル基、ヘキサセニル基、ルビセニル基、コロネリル基、トリナフチレニル基、ヘプタフェニル基、ヘプタセニル基、ピラントレニル基、オバレニル基などを挙げることができる。前記化学式中、炭素数3ないし60の非置換されたヘテロアリール基は、N、O、PまたはSから選択された1、2または3個のヘテロ原子を含み、2以上の環を持つ場合、これらは互いに融合されるか、または単一結合などを通じて連結されうる。非置換されたC3-C60ヘテロアリール基の例には、ピラゾリル基、イミダゾリル基、オキサゾリル基、チアゾリル基、トリアゾリル基、テトラゾリル基、オキサジアゾリル基、ピリジニル基、ピリダジニル基、ピリミジニル基、トリアジニル基、カルバゾリル基、インドリル基、キノリニル基、イソキノリニル基などを挙げることができる。また前記ヘテロアリール基のうち一つ以上の水素原子は、前述したC1-C50アルキル基の置換基と同じ置換基で置換できる。前記化学式中、炭素数5ないし50の非置換されたアリールオキシ基とは、-OA1で表示されるグループであって、この時、A1は、前記C5-C60アリール基と炭素数のみ異なるだけで、同種の置換基である。前記アリールオキシ基の例には、フェノキシ基などを挙げることができる。前記アリールオキシ基のうち一つ以上の水素原子は、前述したC1-C50アルキル基の置換基と同じ置換基で置換できる。前記化学式中、炭素数5ないし50の非置換されたアリールチオール基は-SA1で表示されるグループであり、この時、A1は、前記C5-C60アリール基と炭素数のみ異なるだけで、同種の置換基である。前記アリールチオール基の例には、ベンゼンチオール基、ナフチルチオール基などを挙げることができる。前記アリールチオール基のうち一つ以上の水素原子は、前述したC1-C50アルキル基の置換基と同じ置換基で置換できる。前記化学式中、非置換されたC6-C60縮合多環基とは、一つ以上の芳香族環及び/または一つ以上の非芳香族環が互いに融合された2以上の環を含む置換基を示すものである。前記化学式中、炭素数5ないし50のアリールアミン基は、炭素数5ないし50のアリール基で置換されたアミン基を異なって表現したものであるだけで、同じものであり、置換された炭素数5ないし50のアリールアミン基で、置換は、アリール基で置換されたことを意味する。以下、本発明の前記化学式1または化学式2で表現される化合物の具体的な例として、下記化合物1ないし52を挙げることができる。しかし、本発明の化学式1または化学式2で表現される化合物は、これら化合物に限定されてはならない。本発明の一実施形態による有機発光素子は、第1電極;第2電極;及び前記第1電極と第2電極との間に、前述したような化学式1または化学式2で表示されるヘテロ環化合物を含む有機膜を備える。本発明の前記化学式1または化学式2で表示されるヘテロ環化合物を含む有機膜は、電子注入層または電子輸送層であり、電子注入機能及び電子輸送機能を同時に持つ単一膜でもありうる。または前記化学式1または化学式2で表示されるヘテロ環化合物を含む有機膜は、発光層でもありうる。前記有機膜が発光層である場合、前記化学式1または化学式2で表示されるヘテロ環化合物は、蛍光または燐光ホストとして使われるか、または蛍光ドーパントとして使われることもある。本発明の一実施形態による前記有機発光素子の発光層、電子注入層または電子輸送層が、前記化学式1または化学式2で表示されるヘテロ環化合物を含む場合、前記発光層は公知のアントラセン化合物、アリールアミン化合物またはスチリル化合物を含むことができて、前記アントラセン化合物、アリールアミン化合物またはスチリル化合物は非置換されたりまたは前述したC1-C50アルキル基の置換基と同じ置換基で置換できる。本発明の一実施形態による有機発光素子の発光層、電子注入層または電子輸送層が前記化学式1または化学式2で表示されるヘテロ環化合物を含む場合、前記発光層の赤色発光層、緑色発光層、青色発光層または白色発光層は、公知の燐光化合物を含むことができる。本発明の一実施形態に係る有機発光素子の前記有機層は、正孔注入層、正孔輸送層、正孔注入層及び正孔輸送機能を同時に持つ機能層、発光層、正孔阻止層電子輸送層、電子注入層またはこれらのうち2以上の組み合わせをさらに含みうるが、これに限られない。前記正孔注入層、前記正孔輸送層または前記正孔注入機能及び正孔輸送機能を同時に持つ機能層のうち少なくとも一つは、本発明の一実施形態に係るヘテロ環化合物、公知の正孔注入材料及び公知の正孔輸送材料のほか、膜の伝導率などを向上させるために電荷生成物質をさらに含みうる。前記電荷生成物質は、例えばpドーパントでありうる。前記pドーパントの非制限的な例としては、テトラシアノキノンジメタン及び2356テトラフルオロテトラシアノ14ベンゾキノンジメタンなどのようなキノン誘導体、タングステン化合物及びモリブデン酸化物などのような金属酸化物、及び下記の化合物100などのようなシアノ基含有化合物などが挙げられるが、これに限定されるものではない。前記正孔注入層前記正孔輸送層または前記正孔注入機能及び正孔輸送機能を同時に持つ機能層が前記電荷生成物質をさらに含む場合、前記電荷生成物質は前記層中に均一に分散されたり、または不均一に分布されているなど多様な変形が可能である。本発明の一実施形態に係る有機発光素子の電子輸送層は、電子輸送性有機化合物及び金属含有物質を含みうる。前記電子輸送性有機化合物の非制限的な例としては、ADNアントラセン、及び下記化合物101及び102のようなアントラセン系化合物などが挙げられるが、これに限定されるものではない。前記金属含有物質は、Li錯体を含みうる。前記Li錯体の非制限的な例としては、リチウムキノレートまたは下記の化合物103などが挙げられる。一方、前記第1電極はアノードであり、前記第2電極はカソードであるが、これと逆の場合ももちろん可能である。前述したような有機発光素子は必要に応じて、前記有機膜は、正孔注入層、正孔輸送層、電子阻止層、発光層、正孔阻止層、電子輸送層及び電子注入層のうち一つ以上の層をさらに備えることができ、必要に応じては、前記有機膜の各層を2層に形成することもできる。例えば、本発明の一実施形態による有機発光素子は、第1電極/正孔注入層/発光層/第2電極、第1電極/正孔注入層/正孔輸送層/発光層/電子輸送層/第2電極、または第1電極/正孔注入層/正孔輸送層/発光層/電子輸送層/電子注入層/第2電極構造を持つことができる。または前記有機発光素子は、第1電極/正孔注入機能及び正孔輸送機能を同時に持つ機能層/発光層/電子輸送層/第2電極、または第1電極/正孔注入機能及び正孔輸送機能を同時に持つ機能層/発光層/電子輸送層/電子注入層/第2電極構造を持つことができる。本発明の一実施形態による有機発光素子は、前面発光型、背面発光型など多様な構造に適用できる。以下、本発明による有機発光素子の製造方法を、図1に図示された有機発光素子を参照して説明する。図1の有機発光素子は、基板、第1電極アノード、正孔注入層、正孔輸送層、発光層、電子輸送層、電子注入層及び第2電極カソードを備えている。まず基板上部に高い仕事関数を持つ第1電極用物質を、蒸着法またはスパッタ法などにより形成して第1電極を形成する。前記第1電極は、アノードまたはカソードでありうる。ここで、基板としては、通例的な有機発光素子で使われる基板を使用するが、機械的強度、熱的安定性、透明性、表面平滑性、取扱容易性及び防水性の優秀なガラス基板または透明プラスチック基板が望ましい。第1電極用物質としては、伝導性の優秀な酸化インジウムスズITO、酸化インジウム亜鉛IZO、酸化スズSnO2、酸化亜鉛ZnO、Al、Ag、Mgなどを利用でき、透明電極または反射電極で形成できる。次いで、前記第1電極の上部に真空蒸着法、スピンコーティング法、キャスト法、LB法などの多様な方法を利用して正孔注入層HILを形成できる。真空蒸着法によって正孔注入層を形成する場合、その蒸着条件は、正孔注入層の材料として使用する化合物、目的とする正孔注入層の構造及び熱的特性などによって異なるが、一般的に蒸着温度100ないし500°C、真空度10-8ないし10-3torr、蒸着速度0.01ないし100Å/secの範囲で適宜に選択することが望ましい。スピンコーティング法によって正孔注入層を形成する場合、そのコーティング条件は、正孔注入層の材料として使用する化合物、目的とする正孔注入層の構造及び熱的特性によって異なるが、約2000rpmないし5000rpmのコーティング速度、コーティング後の溶媒除去のための熱処理温度は、約80°Cないし200°Cの温度範囲で適宜に選択することが望ましい。前記正孔注入層物質としては、公知の正孔注入材料を使用することもできるが、例えば、銅フタロシアニンなどのフタロシアニン化合物、m-MTDATA[4,4,4-トリス3-メチルフェニルフェニルアミノトリフェニルアミン]、NPBN,N-ジ1-ナフチル-N,N-ジフェニルベンジジン、TDATA、2-TNATA、Pani/DBSAポリアニリン/ドデシルベンジンスルホン酸、PEDOT/PSSポリ3,4-エチレンジオキシチオフェン/ポリ4-スチレンスルホン酸、Pani/CSAポリアニリン/カンファースルホン酸またはPANI/PSSポリアニリン/ポリ4-スチレンスルホン酸などを使用できるが、これらに限定されるものではない。前記正孔注入層の厚さは、約100Åないし10000Å、望ましくは、100Åないし1000Åでありうる。前記正孔注入層の厚さが前記範囲を満たす場合、駆動電圧の上昇なしに優秀な正孔注入特性を得ることができる。次いで、前記正孔注入層の上部に、真空蒸着法、スピンコーティング法、キャスト法、LB法などの多様な方法を利用して、正孔輸送層HTLを形成できる。真空蒸着法及びスピンコーティング法により正孔輸送層を形成する場合、その蒸着条件及びコーティング条件は、使用する化合物によって異なるが、一般的に正孔注入層の形成とほぼ同じ条件範囲から選択される。前記正孔輸送層物質は、公知の正孔輸送層物質を利用することもできるが、例えば、N-フェニルカルバゾール、ポリビニルカルバゾールなどのカルバゾール誘導体、NPB、N,N-ビス3-メチルフェニル-N,N-ジフェニル-[1,1-ビフェニル]-4,4-ジアミンTPDなどの芳香族縮合環を持つアミン誘導体などを使用できる。前記正孔輸送層の厚さは、約50Åないし1000Å、望ましくは、100Åないし600Åでありうる。前記正孔輸送層の厚さが前述したような範囲を満たす場合、実質的な駆動電圧の上昇なしに優秀な正孔輸送特性を得ることができる。次いで、前記正孔輸送層の上部に真空蒸着法、スピンコーティング法、キャスト法、LB法などの方法を利用して発光層EMLを形成できる。真空蒸着法及びスピンコーティング法により発光層を形成する場合、その蒸着条件は使用する化合物によって異なるが、一般的に正孔注入層の形成とほぼ同じ条件範囲から選択される。前記発光層は、前述したような化学式1または化学式2で表示されるヘテロ環化合物を含むことができる。例えば、化学式1または化学式2で表示されるヘテロ環化合物は、ホストまたはドーパントとして使われうる。前記化学式1または化学式2で表示されるヘテロ環化合物以外に、発光層は、公知の多様な発光物質を利用して形成できるが、公知のホスト及びドーパントを利用して形成することもできる。前記ドーパントの場合、公知の蛍光ドーパント及び公知の燐光ドーパントをいずれも使用できる。例えば、ホストとしては、Alq3、CBP4,4-N,N-ジカルバゾール-ビフェニル、9,10-ジナフタレン-2-イルアントラセンADN、またはDSAジスチリルアリーレンなどを使用できるが、これらに限定されるものではない。一方、公知の赤色ドーパントとして、PtOEP、Irpiq3、Btp2Iracac、DCJTBなどを利用できるが、これらに限定されるものではない。また、公知の緑色ドーパントとして、Irppy3ppy=フェニルピリジン、Irppy2acac、Irmpyp3、C545Tなどを利用できるが、これらに限定されるものではない。一方、公知の青色ドーパントとして、F2Irpic、F2ppy2Irtmd、Irdfppz3、ter-フルオレン、4,4-ビス4-ジフェニルアミノスチリルビフェニルDPAVBi、2,5,8,11-テトラ-t-ブチルフェリレンTBPなどを利用できるが、これらに限定されるものではない。前記ドーパントの含有量は、発光層形成材料100重量部すなわち、ホストとドーパントの総重量は100重量部とするを基準として0.1ないし20重量部、特に0.5~12重量部であることが望ましい。ドーパントの含有量が前記範囲を満たせば、濃度消光現象が実質的に防止できる。前記発光層の厚さは、約100Åないし1000Å、望ましくは、200Åないし600Åでありうる。前記発光層の厚さが前記範囲を満たす場合、実質的な駆動電圧の上昇なしに優秀な発光特性を得ることができる。発光層が燐光ドーパントを含む場合、三重項励起子または正孔が電子輸送層に広がる現象を防止するために、正孔阻止層HBLを発光層の上部に形成できる図1には図示せず。この時に使用できる正孔阻止層物質は特別に制限されず、公知の正孔阻止層物質から任意に選択して利用できる。例えば、オキサジアゾール誘導体やトリアゾール誘導体、フェナントロリン誘導体、Balq、BCPなどを利用できる。前記正孔阻止層の厚さは、約50Åないし1000Å、望ましくは、100Åないし300Åでありうる。前記正孔阻止層の厚さが50Å未満の場合、正孔阻止特性が低下し、前記正孔阻止層の厚さが1000Åを超過する場合、駆動電圧が上昇するためである。次いで、電子輸送層ETLを、真空蒸着法、またはスピンコーティング法、キャスト法などの多様な方法を利用して形成する。真空蒸着法及びスピンコーティング法により電子輸送層を形成する場合、その条件は、使用する化合物によって異なるが、一般的に正孔注入層の形成とほぼ同じ条件範囲から選択される。前記電子輸送層物質は、前述したような化学式1または化学式2で表示されるヘテロ環化合物でありうる。または、公知の電子輸送層形成材料から任意に選択されうる。例えば、その例には、キノリン誘導体、特にトリス8-キノリノレートアルミニウムAlq3、TAZ、Balqなどの公知の材料を使用することもできるが、これらに限定されるものではない。前記電子輸送層の厚さは、約100Åないし1000Å、望ましくは、100Åないし500Åでありうる。前記電子輸送層の厚さが前述したような範囲を満たす場合、実質的な駆動電圧の上昇なしに優秀な電子輸送特性を得ることができる。また電子輸送層の上部に陰極から電子の注入を容易にする機能を持つ物質の電子注入層EILが積層されうる。電子注入層物質としては、前述したような化学式1または化学式2で表示されるヘテロ環化合物でありうる。またはLiF、NaCl、CsF、Li2O、BaOなどの電子注入層形成材料として、公知の任意の物質を利用できる。前記電子注入層の蒸着条件及びコーティング条件は使用する化合物によって異なるが、一般的に正孔注入層の形成とほぼ同じ条件範囲から選択される。前記電子注入層の厚さは、約1Åないし100Å、望ましくは、5Åないし90Åでありうる。前記電子注入層の厚さが前述したような範囲を満たす場合、実質的な駆動電圧の上昇なしに優秀な電子注入特性を得ることができる。最後に、電子注入層の上部に真空蒸着法やスパッタ法などの方法を利用して第2電極を形成できる。前記第2電極は、カソードまたはアノードとして使われうる。前記第2電極形成用物質には、低い仕事関数を持つ金属、合金、電気伝導性化合物及びこれらの混合物を使用できる。具体的な例としては、リチウムLi、マグネシウムMg、アルミニウムAl、アルミニウム-リチウムAl-Li、カルシウムCa、マグネシウム-インジウムMg-In、マグネシウム-銀Mg-Agなどを挙げることができる。また、前面発光素子を得るためにITO、IZOを使用した透明カソードを使用することもできる。本発明による有機発光素子は、多様な形態の平板表示装置、例えば、受動マトリックス有機発光表示装置及び能動マトリックス有機発光表示装置に備えられうる。特に、能動マトリックス有機発光表示装置に備えられる場合、基板側に備えられた第1電極は画素電極であって、薄膜トランジスタのソース電極またはドレイン電極と電気的に連結されうる。また、前記有機発光素子は、両面に画面を表示できる平板表示装置に備えられうる。また本発明の一実施形態による有機発光素子の一つ以上の層は、前記化学式1または化学式2の化合物を使用して蒸着方法で形成されるか、または溶液で製造された化学式1または化学式2の化合物をコーティングするウェット方法でも形成されうる。以下、本発明を化合物10、17、27、33及び42の望ましい合成例及び実施例を具体的に例示するが、本発明が下記の実施例に限定されるということを意味するものではない。合成例:化合物10の合成中間体C-2の合成化合物C-128.6g、100mmol、ベンゾフェノンヒドラゾン9.8g、50mmol、PdOAc2330mg、3mol、KOtBu7.3g、75.0mmol混合物にトルエン300mLを加えて、窒素雰囲気下で90 ゚Cで4時間加熱した。反応混合物を室温に冷却させた後、水100mLを加えて塩化メチレン500mLで2回抽出した。有機層を乾燥、ろ過、濃縮させ、カラムクロマトグラフィーを利用して化合物C-2を黄色固体として得た14.4g、72。化合物の構造は、HRMSを利用して確認したcalc.;400.0575,found;400.0564。中間体C-3の合成化合物C-220.1g、50mmol、pTSA.H2O38.0g、200mmol、メチルエチルケトン50mL混合物にトルエン100mL、エタノール50mLを加えて90°Cで36時間加熱した。反応混合物を室温に冷却させた後、水100mLを加えて塩化メチレン200mLで2回抽出した。有機層を乾燥、ろ過、濃縮させてカラムクロマトグラフィーを利用して、化合物C-3を薄緑色固体として得た10.7g、78。化合物の構造は、HRMSを利用して確認したcalc.;273.0153,found;273。0145中間体C-4の合成化合物C-37.4g、30mmol、2-ナフタレンボロン酸2.4g、33mmol、PdPPh341.7g、5mol、NaOH4.8g、120mmolに水30mL、THF100mLを加えて窒素雰囲気、70°Cで12時間加熱した。反応混合物を室温に冷却させた後、水50mLを加えて塩化メチレン300mLで2回抽出した。有機層を乾燥、ろ過、濃縮させ、カラムクロマトグラフィーを利用して化合物C-4を薄黄色固体として得た8.55g、64。化合物の構造は、HRMSを利用して確認したcalc.;321.1517,found;321.1508。化合物10の合成化合物C-413.3g、30.0mmol、ブロム化合物13.6g、39.0mmol、NaOtBu4.3g45.0mmol、Pd2dba31.4g1.5mmol、PtBu30.30g、1.5mmolの混合物にトルエン100mLを加えて窒素雰囲気、90°Cで6時間加熱した。反応混合物を室温に冷却させた後、水30mLを加えて塩化メチレン200mLで2回抽出した。有機層を乾燥、ろ過、濃縮させ、カラムクロマトグラフィーを利用して化合物10を薄黄色固体として得た10.2g、58。化合物の構造は、NMR及びHRMSを利用して確認した。1H-NMRCDCl3,400MHzδppm;6.71-6.89m,2H,7.45-7.98m,23H,2.35s,3H,2.31s,3H.13-CNMRCDCl3,100MHzδppm;141.1,140.5,140.1,138.4,138.1,136.7,135.8,133.2,133.0,132.8,132.1,130.7,129.9,129.2,128,5,128.2,126.5,126.2,124.3,123.6,123.0,120.9,120.7,120.5,120.0,116.7,116.4,116.0,114.2,112,1,12.5,8.9HRMScalc.;589.2518,found;589.2511合成例:化合物17の合成中間体C-5、C-6及び化合物17の合成化合物C-3の合成法と同じ方法で、メチルエチルケトンの代わりにベンジルフェニルケトン19.6g、100mmolを使用して、化合物C-5を薄黄色固体11.1g、56として得た。化合物の構造は、HRMSを利用して確認した。calc.;397.0466,found;397.0454化合物C-4の合成法と同じ方法で、化合物C-511.9g、30mmolとイミダゾールボロン酸5.3g、33mmolとを利用して、化合物C-6を薄黄色固体9.9g、76として得た。化合物の構造は、HRMSを利用して確認した。calc.;435.1735,found;435.1727化合物10の合成法と同じ方法で、化合物C-613.0g、30mmolとブロモジメチルフルオレン10.6g、39mmolとを利用して、化合物17を薄黄色固体11.6g、55として得た。化合物の構造は、NMR及びHRMSを利用して確認した。1H-NMRCDCl3,400MHzδppm;6.89-7.78m,31H,1.87s,6H.13-CNMRCDCl3,100MHzδppm;143.2,142.5,142.1,140.4,140.1,138.7,138.8,138.2,136.0,135.8,135.1,134.7,133.9,133.2,132,5,132.2,131.5,131.2,130.3,129.6,129.0,128.6,128.2,127.5,127.0,125.4,124.7,124.1,123.6,123.1,122,1,121.1,119.7,116.7,116.4,116.0,114.2,112,1,38.2,27.5HRMScalc.;627.2674,found;627.2662合成例:化合物27の合成中間体C-7及び化合物27の合成化合物C-4の合成法と同じ方法で、化合物C-511.9g、30mmolとビピリジルボロン酸6.6g、33mmolとを利用して、化合物C-7を薄黄色固体10.1g、71として得た。化合物の構造は、HRMSを利用して確認した。calc.;473.1892,found;473.1881化合物10の合成法と同じ方法で化合物C-714.2g、30mmolとブロム化合物10.6g、39mmolを利用して化合物27を薄黄色固体8.9g、45として得た。化合物の構造はNMR及びHRMSを利用して確認した。1H-NMRCDCl3,400MHzδppm;6.89-7.02m,2H,7.24-7.78m,25H,8.01-8.88m,4H.13-CNMRCDCl3,100MHzδppm;155.2,154.5,152.1,150.4,140.1,139.7,139.1,138.6,136.5,135.1,134.1,134.0,133.6,133.2,132,5,132.2,131.5,131.2,131.5,130.3,129.6,129.0,128.5,128.2,127.4,127.0,126.4,125.7,125.1,124.1,123.7,123.3,122.8,122,0,121.5,119.9,116.6,116.4,116.0,114.2,112.5HRMScalc.;665.2579,found;665.2571合成例:化合物33の合成化合物C-4の合成法と同じ方法で、化合物C-511.9g、30mmolと4-イミダゾピリミジルボロン酸9.0g、33mmolとを利用して、化合物C-8を薄黄色固体9.9g、65として得た。化合物の構造は、HRMSを利用して確認した。calc.;512.2001,found;512.1992化合物10の合成法と同じ方法で、化合物C-814.2g、30mmolとブロム化合物10.6g、39mmolとを利用して、化合物33を薄黄色固体10.9g、55として得た。化合物の構造は、NMR及びHRMSを利用して確認した。1H-NMRCDCl3,400MHzδppm;6.79-7.08m,2H,7.21-7.74m,27H,8.51-8.84m,2H.13-CNMRCDCl3,100MHzδppm;156.2,154.6,153.1,150.6,143.1,141.7,140.1,139.6,138.5,138.1,137.1,136.7,135.6,135.2,134.6,134.2,131.5,131.2,131.0,130.7,129.6,129.1,128.5,128.2,127.4,127.0,126.5,125.7,125.1,124.8,123.7,123.2,122.8,122,2,121.5,119.0,116.6,116.4,116.0,114.2HRMScalc.;704.2688,found;704.2680合成例:化合物42の合成化合物C-3の合成法と同じ方法で、メチルエチルケトンの代わりにベンジルフェニルケトン19.6g100mmolを使用して、化合物C-9を薄黄色固体6.77g、34として得た。化合物の構造は、HRMSを利用して確認した。calc.;397.0466,found;397.0456化合物C-4の合成法と同じ方法で、化合物C-911.9g、30mmolとフェナントロリンボロン酸7.39g、33mmolとを利用して、化合物C-10を薄黄色固体9.2g、62として得た。化合物の構造は、HRMSを利用して確認した。calc.;497.1892,found;497.1884化合物10の合成法と同じ方法で、化合物C-1014.9g、30mmolとブロモナフタレン6.79g、33mmolとを利用して、化合物42を薄黄色固体12.1g、65として得た。化合物の構造は、NMR及びHRMSを利用して確認した。1H-NMRCDCl3,400MHzδppm;8.56-8.87m,2H,7.87-8.21m,4H,7.21-7.76m,23H.13-CNMRCDCl3,100MHzδppm;158.4,149.5,149.1,146.4,145.1,144.2,140.5,138.7,138.2,136.0,135.8,134.9,133.3,132,5,132.2,131.5,130.3,129.6,129.0,127.5,125.2,123.7,123.1,122.6,122.1,120,1,119.7,116.7,116.4,116.0,114.2,112,1,HRMScalc.;704.2688,found;704.2680実施例1アノードは、コーニング製の15Ωcm21200ÅのITOガラス基板を50mm×50mm×0.7mmサイズに切って、イソプロピルアルコールと純水とを利用して各5分間超音波洗浄した後、30分間紫外線を照射してオゾンに露出させて洗浄し、真空蒸着装置にこのガラス基板を設置した。前記基板の上部に、先ず正孔注入層として公知の物質である2-TNATAを真空蒸着して600Å厚さに形成した後、次いで、正孔輸送性化合物として公知の物質である4,4-ビス[N-1-ナフチル-N-フェニルアミノ]ビフェニル以下、NPBを、300Åの厚さに真空蒸着して正孔輸送層を形成した。前記正孔輸送層の上部に、公知の緑色蛍光ホストであるAlq3と公知の緑色蛍光ドーパントであるC545Tとを、重量比98:2で同時蒸着して300Åの厚さに発光層を形成した。次いで、前記発光層の上部に電子輸送層として化合物10を300Åの厚さに蒸着した後、前記電子輸送層の上部に電子注入層として、ハロゲン化アルカリ金属であるLiFを10Åの厚さに蒸着し、Alを3000Å負極電極の厚さに真空蒸着してLiF/Al電極を形成することで、有機発光素子を製造した。この素子は、電流密度50mA/cm2で駆動電圧5.87V、発光輝度8,134cd/m2の高輝度を表し、色座標は0.310、0.644であり、発光効率は16.27cd/Aであった。実施例2電子輸送層の形成時、前記化合物10の代わりに化合物17を利用したことを除いては、実施例1と同一にして有機EL素子を製作した。この素子は、電流密度50mA/cm2で駆動電圧6.17V、発光輝度8,384cd/m2の高輝度を表し、色座標は0.310、0.643であり、発光効率は16.77cd/Aであった。実施例3電子輸送層の形成時、前記化合物10の代わりに化合物27を利用したことを除いては、実施例1と同一にして有機EL素子を製作した。この素子は、電流密度50mA/cm2で駆動電圧5.67V、発光輝度8,796cd/m2の高輝度を表し、色座標は0.309、0.642であり、発光効率は17.59cd/Aであった。実施例4電子輸送層の形成時、前記化合物10の代わりに化合物33を利用したことを除いては、実施例1と同一にして有機EL素子を製作した。この素子は、電流密度50mA/cm2で駆動電圧5.47V、発光輝度8,904cd/m2の高輝度を表し、色座標は0.309、0.643であり、発光効率は17.8cd/Aであった。実施例5電子輸送層の形成時、化合物10の代わりに本発明の化合物42を利用したことを除いては、実施例1と同一にして有機EL素子を製作した。この素子は、電流密度50mA/cm2で駆動電圧5.83V、発光輝度8,064cd/m2の高輝度を表し、色座標は0.310、0.642であり、発光効率は16.13cd/Aであった。比較例1電子輸送層の形成時、前記化合物10の代わりに公知の物質のAlq3を利用したことを除いては、実施例1と同一にして有機EL素子を製作した。この素子は、電流密度50mA/cm2で駆動電圧7.45V、発光輝度6,102cd/m2を表し、色座標は0.309、0.642でほぼ同一であり、発光効率は12.2cd/Aであった。本発明による化学式1または化学式2の構造を持つヘテロ環化合物を電子輸送材料として有機発光素子に使用した結果、いずれも公知の物質であるAlq3と比較して駆動電圧が1V以上低くなり、効率が大幅向上した優秀なI-V-L特性を表し、特に寿命改善効果に優れて実施例1ないし5の場合、比較例1に比べてその寿命が100以上向上する結果を表した。代表寿命結果を要約して下記の表1に表した。本発明について前記合成例及び実施例を参考にして説明したが、これは例示的なものに過ぎず、当業者ならば、これより多様な変形及び均等な他の実施形態が可能であるという点を理解できるであろう。したがって、本発明の真の技術的保護範囲は、特許請求の範囲の技術的思想により定められねばならない。"